타면 에 점착 층 이 형성 된 페인트 보호용 TPU ( Thermoplastic Polyurethane ) 기재 층 의 일면 에 상기 페인트 보호 필름 용 코팅 층 조성물 을 도포 하 여 mayer bar # 12 번 으로 코팅 후 135 ℃ 의 온도 에서 3 분 30 초 동안 열 경화 하 여 10 ㎛ 의 두께 를 가지 는 실시 예 1 내지 3 및 비 교예 1 내지 4 의 페인트 보호 필름 을 제조 하 였 다 .